(57)【要約】要約課題  機能性とデザイン性に優れた自動車内外装部品の製造解決手段  アクリル樹脂製基材フィルムの片面に表面保護層が積層されており、表面保護層は光重合性ウレタンアクリレート組成物の硬化物であり、光重合性ウレタンアクリレート組成物は（Ａ）光重合性ウレタンアクリレート混合物と、（Ｃ）光重合開始剤とを含み、さらに必要に応じて（Ｂ）フィラーを含み、上記（Ａ）成分が（ａ１）光重合性ウレタンアクリルポリマー、（ａ２）多官能アクリレート化合物、（ａ３）フッ素含有光重合性アクリル化合物、（ａ４）フルオロシルセスキオキサン誘導体単位を有する光重合性アクリレートオリゴマーを含む、自動車内外装部品用表面改質フィルム。選択図  なし【特許請求の範囲】
【請求項１】
アクリル樹脂製基材フィルムの片面に表面保護層が積層されている自動車内外装部品用表面改質フィルムであって、
上記表面保護層は光重合性ウレタンアクリレート組成物の硬化物であり、
上記光重合性ウレタンアクリレート組成物は（Ａ）光重合性ウレタンアクリレート混合物と、（Ｃ）光重合開始剤とを含み、さらに必要に応じて （Ｂ）フィラーを含み、
上記光重合性ウレタンアクリレート組成物において、上記（Ａ）光重合性ウレタンアクリレート混合物と上記（Ｂ）フィラーとの合計１００重量部あたり、上記（Ａ）光重合性ウレタンアクリレート混合物が６０重量部以上１００重量部以下、上記（Ｂ）フィラーが０重量部以上４０重量部以下の割合で存在し、
上記（Ａ）光重合性ウレタンアクリレート混合物が、（ａ１）光重合性ウレタンアクリルポリマー、（ａ２）多官能アクリレート化合物、（ａ３）フッ素含有光重合性アクリル化合物、（ａ４）下記式（１）で表されるフルオロシルセスキオキサン誘導体に由来する単位を有する光重合性アクリレートオリゴマーを含み、
上記（Ａ）光重合性ウレタンアクリレート混合物１００重量部あたり、上記成分（ａ１）が２０重量部以上８７．９９重量部以下、上記成分（ａ２）が１重量部以上２５重量部以下、上記成分（ａ３）が１重量部以上１０重量部以下、上記成分（ａ４）が０．０１重量部以上５重量部以下の割合で存在する、
自動車内外装部品用表面改質フィルム。
【化１】
2019073953.tif 000015
（上記式（１）において、Ｒｆ１〜Ｒｆ７はそれぞれ独立して、少なくとも１つのメチレンが酸素で置き換えられていてもよい、炭素数１〜２０の、直鎖状もしくは分岐鎖状のフルオロアルキル；少なくとも１つの水素がフッ素もしくはトリフルオロメチルで置き換えられた、炭素数６〜２０のフルオロアリール；またはアリール中の少なくとも１つの水素がフッ素もしくはトリフルオロメチルで置き換えられた、炭素数７〜２０のフルオロアリールアルキルであり、Ａ１は、下記式（１−１）または下記式（１−２）で表される基である。）
【化２】
2019073953.tif 000016
（上記式（１−１）において、Ｙ３は炭素数２〜１０のアルキレンであり、Ｒ６は水素、または炭素数１〜５の直鎖もしくは分岐鎖のアルキル、または炭素数６〜１０のアリールである。）
【化３】
2019073953.tif 000017
（上記式（１−２）において、Ｙ４は単結合または炭素数１〜１０のアルキレンである。）
【請求項２】
上記光重合性ウレタンアクリレート組成物において、上記（Ａ）光重合性ウレタンアクリレート混合物と上記（Ｂ）フィラーとの合計１００重量部あたり、上記（Ａ）光重合性ウレタンアクリレート混合物が６０重量部以上９０重量部以下、上記（Ｂ）フィラーが１０重量部以上４０重量部以下の割合で存在する、
請求項１に記載の自動車内外装部品用表面改質フィルム。
【請求項３】
上記成分（ａ４）が下記式（１-３）で表されるγ−メタクリロキシプロピルヘプタ（トリフルオロプロピル）−Ｔ８−シルセスキオキサンに由来する単位を有する光重合性アクリレートオリゴマーである、
請求項１または２に記載の自動車内外装部品用表面改質フィルム。
【化４】
2019073953.tif 000018
【請求項４】
自動車内外装部品がインストルメントパネル、エンブレム、ラジエータグリル、各種ガーニッシュから選ばれる請求項１〜３のいずれか１項に記載の自動車内外装部品用表面改質フィルム。
【請求項５】
請求項１〜４のいずれか１項に記載の自動車内外装部品用表面改質フィルムで表面の少なくとも一部が被覆された、自動車内外装部品。
【発明の詳細な説明】
【技術分野】
【０００１】
本発明は自動車内外装部品の成形材料として用いられる積層フィルムに関する。
【背景技術】
【０００２】
自動車一台を構成する部品点数は約３万個と言われる。ガソリン車あるいはディーゼル車の場合、エンジン部品は全部品のうちの約１万点に過ぎず、そのほかの約２万点の部品は車体の構造維持、運転制御、安全確保、装飾などに関わる自動車内外装部品である。今後、電気自動車の普及によって、エンジン部品はわずか百個程度の電池及びモーター部品に置き換わると予想されるが、ガソリン車にも電気自動車にも共通な自動車内外装部品の点数に目立った変化はないと予想される。したがって、電気自動車の普及に関わらず自動車内外装部品の開発需要は衰えることがない。【０００３】
しかも、自動車内外装部品は目に触れやすく乗員が高頻度で接触する部品であるため、どのような車種でも機能性とデザイン性が求められる部位である。今日、自動車メーカー間の開発競争が激しいハイブリッド車や電気自動車の価格はガソリン車に比べて比較的高く設定されるため、これらの車種の内外装部品に高級志向やブランド意識の高い購買層に見合った特に高い品質が求められることも多い。【０００４】
このような事情から、これからの自動車製造において自動車内外装部品の高機能化と高デザイン化は一層大きな目標と言ってよい。【０００５】
特に目に触れやすい自動車内外装部品は、例えば、インストルメントパネル、シート、コンソールボックス、サンバイザー、ピラートリム、ドアトリム、ラジエータグリル、エンブレム、各種ガーニッシュ、ホイールキャップ、グリルイルミネーション、車内外のカバー類である。中でもインストルメントパネル、エンブレム、ラジエータグリル、ガーニッシュなどのいわゆる「装飾部品」は運転者や通行人が最も認識しやすい部品であるため車種それぞれに個性的なデザインと特に高い品質が求められている。自動車内外装部品の多くは薄型で屈曲したプラスチック材料を主体に構成されており、射出成形や、射出成形と塗装あるいはラミネート成形とを組み合わせた方法で製造される。そのような方法の中で、射出成形機内部に流動性プラスチック材料を射出して薄型で屈曲した形状に成形する方法（インモールド成形）は基本的なものの一つであり、例えば特許文献１、２、３、４に記載された数多くの成形方法が知られている。【０００６】
これら自動車装飾部品の品質向上のために成形材料自体の改良も数多く試みられている。自動車装飾部品の材料として代表的なポリカーボネート樹脂やアクリル樹脂の最適化例としては例えば特許文献５、６、７、８に記載されている。これらの最適化例では得られる成形品の耐擦傷性、透明性、耐衝撃性、耐熱性、耐薬品性、耐折り曲げ白化性の向上を目標としている。【０００７】
特許文献５、６には、自動車内外装部品に対する近年の要求性能として日焼け止めクリーム耐性が記載されている。自動車の乗員や自動車に近づく人物の手には高い頻度でハンドクリームや日焼け止めクリームのようなスキンケア製品が付着しているため、自動車製品が購入者に引き渡された後は、このようなスキンケア製品が高い頻度で自動車内外装品表面に付着する。このため、自動車内外装部品の品質低下の原因物質としてスキンケア製品は無視できなくなっている。このように、近年は自動車内外装品の品質低下をもたらす要因として風雨や虫など自然界の刺激に加え、使用者の接触による汚れも検討するようになっている。こうしたことからも、自動車内外装部品に対する市場の要求レベルはますます高まる傾向にあることが理解できる。【０００８】
一方、本特許出願人は既に特許文献９によって、あらかじめ成形された防汚性フィルムをインモールド成形によって成形体表面に設置することによって表面改質された成形品を製造することを提案した。特許文献９にはこのような防汚性フィルムに成形品の加飾機能も期待できることも記載されており、加飾可能な成形品として自動車部品が挙げられている。【０００９】
しかしながら、特許文献９に記載された加飾対象は可能性の列挙にすぎず、自動車部品は携帯電話端末、ノートＰＣ、デジタルカメラ、家電製品、化粧品容器などと並び、今日ある程度の機能性とデザイン性が要求される工業的に大量生産される成形製品の一つとして漠然と言及されたものに過ぎない。特許文献９には自動車部品の表面改質・加飾に適した防汚フィルムの材質について具体的な提案はなく、表面改質・加飾された何らかの自動車部品が市場の要求を満たす機能性とデザイン性を備えることを検証した記載もない。このため、特許文献９の開示は自動車内外装部品の表面改質・加飾の新たな手段を漠然と提案したにすぎず、実効性のある自動車部品の改良技術には全く到達していなかった。
【先行技術文献】
【特許文献】
【００１０】
【特許文献１】特開２００８-  ３７０２６号公報
【特許文献２】特開２００９-  ９６２４１号公報
【特許文献３】特開２００１-３４１１７３号公報
【特許文献４】特表２０１６-５３３９２０号公報
【特許文献５】特開２０１０-  １８７２０号公報
【特許文献６】特開２００９-２３５２３６号公報
【特許文献７】特開２０１７-    ８１４０号公報
【特許文献８】特開２０１３-１３３３６１号公報
【特許文献９】特許登録第６０１１５２９号公報
【発明の概要】
【発明が解決しようとする課題】
【００１１】
そこで本特許出願人は、自ら提案した自動車部品成形体の表面改質と表面加飾の技術を実用可能な技術に飛躍させることを目標に、防汚フィルムの材質と構成の最適化を試みた。
【課題を解決するための手段】
【００１２】
その結果、防汚フィルムの材質と構成に関する膨大な選択肢の中から、市場の要求に耐える自動車内外装成形品に貢献できる最適な処方と組み合わせを導くことに成功した。すなわち本発明は以下のものである。【００１３】
（発明１）アクリル樹脂製基材フィルムの片面に表面保護層が積層されている自動車内外装部品用表面改質フィルムであって、
上記表面保護層は光重合性ウレタンアクリレート組成物の硬化物であり、
上記光重合性ウレタンアクリレート組成物は、（Ａ）光重合性ウレタンアクリレート混合物と、（Ｃ）光重合開始剤とを含み、必要に応じて（Ｂ）フィラーを含み、
上記光重合性ウレタンアクリレート組成物において、上記（Ａ）光重合性ウレタンアクリレート混合物と上記（Ｂ）フィラーとの合計１００重量部あたり、上記（Ａ）光重合性ウレタンアクリレート混合物が６０重量部以上１００重量部以下、上記（Ｂ）フィラーが０重量部以上４０重量部以下の割合で存在し、
上記（Ａ）光重合性ウレタンアクリレート混合物が、（ａ１）光重合性ウレタンアクリルポリマー、（ａ２）多官能アクリレート化合物、（ａ３）フッ素含有光重合性アクリル化合物、（ａ４）下記式（１）で表されるフルオロシルセスキオキサン誘導体に由来する単位を有する光重合性アクリレートオリゴマーを含み、
上記（Ａ）光重合性ウレタンアクリレート混合物１００重量部あたり、上記成分（ａ１）が２０重量部以上８７．９９重量部以下、上記成分（ａ２）が１重量部以上２５重量部以下、上記成分（ａ３）が１重量部以上１０重量部以下、上記成分（ａ４）が０．０１重量部以上５重量部以下の割合で存在する、
自動車内外装部品用表面改質フィルム。【００１４】
【化１】
2019073953.tif 000002
【００１５】
（上記式（１）において、Ｒｆ１〜Ｒｆ７はそれぞれ独立して、少なくとも１つのメチレンが酸素で置き換えられていてもよい、炭素数１〜２０の、直鎖状もしくは分岐鎖状のフルオロアルキル；少なくとも１つの水素がフッ素もしくはトリフルオロメチルで置き換えられた、炭素数６〜２０のフルオロアリール；またはアリール中の少なくとも１つの水素がフッ素もしくはトリフルオロメチルで置き換えられた、炭素数７〜２０のフルオロアリールアルキルを示し、Ａ１は、下記式（１−１）または下記式（１−２）で表される基である。）【００１６】
【化２】
2019073953.tif 000003
【００１７】
（上記式（１−１）において、Ｙ３は炭素数２〜１０のアルキレンを示し、Ｒ６は水素、または炭素数１〜５の直鎖もしくは分岐鎖のアルキル、または炭素数６〜１０のアリールである。）【００１８】
【化３】
2019073953.tif 000004
【００１９】
（上記式（１−２）において、Ｙ４は単結合または炭素数１〜１０のアルキレンである。）【００２０】
（発明２）上記光重合性ウレタンアクリレート組成物において、上記（Ａ）光重合性ウレタンアクリレート混合物と上記（Ｂ）フィラーとの合計１００重量部あたり、上記（Ａ）光重合性ウレタンアクリレート混合物が６０重量部以上９０重量部以下、上記（Ｂ）フィラーが１０重量部以上４０重量部以下の割合で存在する、発明１に記載の自動車内外装部品用表面改質フィルム。【００２１】
（発明３）上記成分（ａ４）が下記式（１-３）で表されるγ−メタクリロキシプロピルヘプタ（トリフルオロプロピル）−Ｔ８−シルセスキオキサンに由来する単位を有する光重合性アクリレートオリゴマーである、発明１または２に記載の自動車内外装部品用表面改質フィルム。【００２２】
【化４】
2019073953.tif 000005
【００２３】
（発明４）自動車内外装部品がインストルメントパネル、エンブレム、ラジエータグリル、各種ガーニッシュから選ばれる発明１〜３のいずれかに記載の自動車内外装部品用表面改質フィルム。【００２４】
（発明５）発明１〜４のいずれかに記載の自動車内外装部品用表面改質フィルムで表面の少なくとも一部が被覆された、自動車内外装部品。
【発明の効果】
【００２５】
本発明の自動車内外装部品用表面改質フィルム（以下「改質フィルム」）は撥油性、防汚性、撥水性、日焼け止めクリーム耐性、虫よけスプレー耐性、高い表面硬度、透明性・透明性、成形性をバランスよく備える。本発明の改質フィルムで表面の少なくとも一部が被覆された自動車内外装部品は、撥油性、防汚性、撥水性、日焼け止めクリーム耐性、虫よけスプレー耐性、高い表面硬度、透明性・透明性、成形性をバランスよく備える。
【図面の簡単な説明】
【００２６】
【図１】成形性試験（後述の評価（９））を行なった実施例１の改質フィルムを示す。
【図２】成形性試験（後述の評価（９））を行なった比較例２の改質フィルムを示す。
【発明を実施するための形態】
【００２７】
本発明の改質フィルムは、（Ａ）光重合性ウレタンアクリレート混合物と、（Ｃ）光重合開始剤とを含み、さらに必要に応じて（Ｂ）フィラーを含む光重合性ウレタンアクリレート組成物の硬化物からなる表面保護層が、アクリル樹脂製基材フィルムの片面に積層されたものである。以下、上記表面保護層に用いる材料について詳述する。
【００２８】
［（Ａ）光重合性ウレタンアクリレート混合物］
本発明で用いる（Ａ）光重合性ウレタンアクリレート組成物は上記光重合性ウレタンアクリレート組成物の主成分であって、（ａ１）光重合性ウレタンアクリルポリマー、（ａ２）多官能アクリレート化合物、（ａ３）フッ素含有光重合性アクリル化合物、（ａ４）フルオロシルセスキオキサン誘導体に由来する単位を有する光重合性アクリレートオリゴマーを含む。以下、上記成分（ａ１）、（ａ２）、（ａ３）、（ａ４）について詳述する。
【００２９】
［（ａ１）光重合性ウレタンアクリルポリマー］
光重合性ウレタンアクリルポリマーは、工業的に多用されている反応性ポリマーである。その分子は剛直なアクリルオリゴマー鎖と柔軟なウレタンオリゴマー鎖を必須の構成単位とし、数千から数十万程度の重量平均分子量を有する。このような光重合性ウレタンアクリルポリマーを塗料のプライマーや成形品表面の機能化のために用いる場合、溶液状の光重合性ウレタンアクリルポリマーを目的物に塗布し、その後、塗膜を紫外線などの光エネルギーによって硬化（光重合）する。光重合の過程で光重合性ウレタンアクリルポリマーの分子末端に存在するアクリロイル基が反応系内の他のアクリロイル基と反応して分子鎖が延長し、アクリルオリゴマー鎖に由来する強度とウレタンオリゴマー鎖に由来する柔軟性を兼ね備える高分子量化されたウレタンアクリルポリマーが被塗布物表面に密着する。一般に、光重合性ウレタンアクリルポリマーの分子構造や分子量を選択することで、塗膜の強度や柔軟性が調節される。
【００３０】
本発明の（Ａ）光重合性ウレタンアクリレート混合物を構成する（ａ１）光重合性ウレタンアクリルポリマーとしては、上述のような光重合性ウレタンアクリルポリマーの中で塗料用あるいはコート剤として使用可能なものを制限なく使用することができる。このような（ａ１）光重合性ウレタンアクリルポリマーとして例えば大成ファインケミカル社製「アクリット８ＢＲシリーズ」、ＤＩＣ社製「ＵＮＩＤＩＣ」、日立化成社製「ヒタロイド」、亜細亜工業化学社製「ＲＵＡシリーズ」などを使用することができる。
【００３１】
［（ａ２）多官能アクリレート化合物］
多官能アクリレート化合物は、多価アルコールと各種アクリル酸系化合物との縮合反応で得られた１分子中に複数の光重合性基を有するモノマーであり、光重合性ポリマー材料の一つとして工業的に多用されている。光重合性ウレタンアクリレートなどの光重合性ポリマーを多官能アクリレート化合物の存在下に光硬化することによって、ウレタンアクリレートの分子鎖の延長と同時にウレタンアクリレート分子内に架橋構造を導入することができる。そのため、多官能アクリレート化合物は光重合性ウレタンアクリルポリマーなどの光重合性ポリマーの硬化物の分子量や強度の調節に用いられる。
【００３２】
本発明の（Ａ）光重合性ウレタンアクリレート混合物を構成する（ａ２）多官能アクリレート化合物としては、上述のような多官能アクリレート化合物を制限なく使用することができる。このような（ａ２）多官能アクリレート化合物として例えば新中村化学工業社製光硬化性アクリレート、日本化薬社製「ＫＡＹＡＲＡＤ」、東亞合成社製「アロニックス（登録商標）」、巴工業社製多官能アクリレート、共栄社化学社製多官能アクリレートなどを使用することができる。
【００３３】
［（ａ３）フッ素含有光重合性アクリル化合物］
本発明で用いる（Ａ）光重合性ウレタンアクリレート組成物は、上記表面保護層に顕著な防汚性と撥水性を付与するために、（ａ３）フッ素含有光重合性アクリル化合物をさらに含有する。本発明の（ａ３）フッ素含有光重合性アクリル化合物としては、上述のような光重合性ウレタンアクリルポリマーや多官能アクリレート化合物をはじめとする光重合性アクリル系オリゴマー・モノマーにフッ素原子あるいはフッ素含有基が導入されたいわゆるフッ素含有アクリルポリマーを制限なく使用することができる。このような（ａ３）フッ素含有光重合性アクリル化合物として例えば東振化学社製「ＬＥ-６００」、大阪有機化学工業社製「ビスコート８ＦＭ」、ＤＩＣ社製「メガファックＲＳ」、関東電化工業社製「エフクリア（登録商標）」などを使用することができる。
【００３４】
［（ａ４）フルオロシルセスキオキサン誘導体に由来する単位を有する光重合性アクリレートオリゴマー］
本発明で用いる（ａ４）フルオロシルセスキオキサン誘導体に由来する単位を有する光重合性アクリレートオリゴマーは本出願人が開発に成功した防汚性の向上に寄与する光重合性オリゴマーである。上記フルオロシルセスキオキサン誘導体は下記式（１）で表される化合物である。
【００３５】
【化５】
2019073953.tif 000006
【００３６】
上記式（１）において、Ｒｆ１〜Ｒｆ７はそれぞれ独立して、少なくとも１つのメチレンが酸素で置き換えられていてもよい、炭素数１〜２０の、直鎖状もしくは分岐鎖状のフルオロアルキル；少なくとも１つの水素がフッ素もしくはトリフルオロメチルで置き換えられた、炭素数６〜２０のフルオロアリール；またはアリール中の少なくとも１つの水素がフッ素もしくはトリフルオロメチルで置き換えられた、炭素数７〜２０のフルオロアリールアルキルであり、Ａ１は、下記式（１−１）または下記式（１−２）で表される基である。
【００３７】
好ましくは、上記式（１）におけるＲｆ１〜Ｒｆ７はそれぞれ独立して、３，３，３−トリフルオロプロピル、３，３，４，４，４−ペンタフルオロブチル、３，３，４，４，５，５，６，６，６−ノナフルオロヘキシル、トリデカフルオロ−１，１，２，２−テトラヒドロオクチル、ヘプタデカフルオロ−１，１，２，２−テトラヒドロデシル、ヘンイコサフルオロ−１，１，２，２−テトラヒドロドデシル、ペンタコサフルオロ−１，１，２，２−テトラヒドロテトラデシル、（３−ヘプタフルオロイソプロポキシ）プロピル、ペンタフルオロフェニルプロピル、ペンタフルオロフェニル、またはα，α，α−トリフルオロメチルフェニルである。
【００３８】
より好ましくは、上記式（１）におけるＲｆ１〜Ｒｆ７はそれぞれ独立して、３，３，３−トリフルオロプロピル、または３，３，４，４，５，５，６，６，６−ノナフルオロヘキシルである。
【００３９】
【化６】
2019073953.tif 000007
【００４０】
上記式（１−１）において、Ｙ３は炭素数２〜１０のアルキレン、好ましくは炭素数２〜６のアルキレンであり、Ｒ６は水素、または炭素数１〜５の直鎖もしくは分岐鎖のアルキル、または炭素数６〜１０のアリール、好ましくは水素または炭素数１〜３のアルキルである。
【００４１】
【化７】
2019073953.tif 000008
【００４２】
上記式（１−２）において、Ｙ４は単結合または炭素数１〜１０のアルキレンである。
【００４３】
上記フルオロシルセスキオキサン誘導体（１）は、以下の方法により製造される。まず、下記式（２）で表される３官能の加水分解性基を有するケイ素化合物（２）をアルカリ金属水酸化物の存在下、含酸素有機溶剤中で加水分解し重縮合させることにより、下記式（３）で表される化合物（３）を製造する。
【００４４】
【化８】
2019073953.tif 000009
【００４５】
【化９】
2019073953.tif 000010
【００４６】
上記式（３）中、Ｍはアルカリ金属であれば特に限定されない。このようなアルカリ金属として、例えばリチウム、ナトリウム、カリウム、セシウム等が挙げられる。
【００４７】
上記式（２）、（３）におけるＲはそれぞれ独立して上記式（１）のＲｆ１〜Ｒｆ７から選ばれる１つの基に一致し、少なくとも１つのメチレンが酸素で置き換えられていてもよい、炭素数１〜２０の、直鎖状もしくは分岐鎖状のフルオロアルキル；少なくとも１つの水素がフッ素もしくはトリフルオロメチルで置き換えられた、炭素数６〜２０のフルオロアリール；またはアリール中の少なくとも１つの水素がフッ素もしくはトリフルオロメチルで置き換えられた、炭素数７〜２０のフルオロアリールアルキルであり、Ｘは、加水分解性基である。
【００４８】
好ましくは、上記式（２）、（３）におけるＲはそれぞれ独立して、３，３，３−トリフルオロプロピル、３，３，４，４，４−ペンタフルオロブチル、３，３，４，４，５，５，６，６，６−ノナフルオロヘキシル、トリデカフルオロ−１，１，２，２−テトラヒドロオクチル、ヘプタデカフルオロ−１，１，２，２−テトラヒドロデシル、ヘンイコサフルオロ−１，１，２，２−テトラヒドロドデシル、ペンタコサフルオロ−１，１，２，２−テトラヒドロテトラデシル、（３−ヘプタフルオロイソプロポキシ）プロピル、ペンタフルオロフェニルプロピル、ペンタフルオロフェニル、またはα，α，α−トリフルオロメチルフェニルである。
【００４９】
より好ましくは、上記式（２）におけるＲはそれぞれ独立して、３，３，３−トリフルオロプロピル、または３，３，４，４，５，５，６，６，６−ノナフルオロヘキシルである。
【００５０】
次に、上記化合物（３）に下記式（４）で表される化合物（４）を反応させることによって、上記フルオロシルセスキオキサン誘導体（１）が得られる。
【００５１】
【化１０】
2019073953.tif 000011
【００５２】
上記式（４）における基Ｘは、上記式（１−１）または上記式（１−２）で表される基である。
【００５３】
このようなフルオロシルセスキオキサン誘導体（１）の中で、下記式（５）で表されるγ−メタクリロキシプロピルヘプタ（トリフルオロプロピル）−Ｔ８−シルセスキオキサンが好ましい。
【００５４】
【化１１】
2019073953.tif 000012
【００５５】
γ−メタクリロキシプロピルヘプタ（トリフルオロプロピル）−Ｔ８−シルセスキオキサンなどのフルオロシルセスキオキサン誘導体（１）を、コート層に導入すると、コート層の防汚機能を一層向上することができる。フルオロシルセスキオキサン誘導体（１）を、ウレタン単位を有さずフッ素原子を含有する光重合性アクリル系化合物類に含有させる際は、これを直接他のウレタン単位を有さずフッ素原子を含有する光重合性アクリル系化合物類に混合してもよいし、これとウレタン単位を有さない光重合性アクリル系化合物類とをあらかじめ架橋及び／又は重合して製造したオリゴマーを、他のウレタン単位を有さずフッ素原子を含有する光重合性アクリル系化合物類に混合してもよい。
【００５６】
一般的には、フルオロシルセスキオキサン誘導体（１）と上記単官能アクリレート、上記二官能アクリレート、上記多官能アクリレートから選ばれる１種以上のアクリレート系共重合成分とを共重合してフルオロシルセスキオキサン誘導体（１）単位を有する重合体をあらかじめ製造し、この重合体を、ウレタン単位を有さずフッ素原子を含有する光重合性アクリル系化合物類の一部として用いる。この場合、フルオロシルセスキオキサン誘導体（１）単位を有する重合体が上記ウレタンアクリレート１００重量部に対して０．０１重量部〜１０重量部、好ましくは０．０５重量部〜５重量部の割合となるように配合する。
【００５７】
上述の分子内にフッ素原子を有する光硬化性アクリルモノマー及び／又はオリゴマー、あるいは上述のフルオロシルセスキオキサン誘導体（１）と共に使用するウレタン単位を有さずフッ素原子を含有する光重合性アクリル系化合物類としては、一般に光硬化性アクリルモノマーと称される化合物、例えば、（メタ）アクリル酸、（メタ）アクリル酸エステルやヒドロキシ基含有（メタ）アクリル酸エステルのような単官能アクリレート、（ポリ）アルキレングリコールジ（メタ）アクリレートなどの二官能アクリレート、ペンタエリスリトールトリアクリレートのような３官能以上の多官能アクリレートなどを、使用することができる。このような共重合成分は、上記光硬化性アクリルモノマーを含む反応性化合物を重合して得られるオリゴマーであってもよい。
【００５８】
［成分（ａ１）、（ａ２）、（ａ３）、（ａ４）の量比］
上記成分（ａ１）、（ａ２）、（ａ３）、（ａ４）の量比は上記表面保護層の防汚性、撥水性、耐久性、耐薬品性、耐日焼け止めクリーム性のバランスに応じて適宜調節される。好ましくは、上記（Ａ）光重合性ウレタンアクリレート混合物１００重量部あたり、上記成分（ａ１）が２０重量部以上８７．９９重量部以下、上記成分（ａ２）が１重量部以上２５重量部以下、上記成分（ａ３）が１重量部以上１０重量部以下、上記成分（ａ４）が０．０１重量部以上５重量部以下の割合で存在する。
【００５９】
［（Ｂ）フィラー］
本発明の光重合性ウレタンアクリレート組成物には上記（Ａ）光重合性ウレタンアクリレート混合物に加えてさらに（Ｂ）フィラーを配合することができる。本発明の（Ｂ）フィラーとしてはプラスチック成形材料や塗料に増量、強化、艶出し、撥水性付与、平滑性付与、意匠性付与などのために配合される無機フィラーを制限なく使用することができる。このような（Ｂ）フィラーとして例えばシリカ、酸化ジルコニウム、チタン酸バリウム、酸化チタン、アルミナなどを使用することができる。これらの中でいわゆるファイングレードのフィラーは上記表面保護層の外観を損なわない点で好ましい。例えば御国色素社製フィラー「ＭＨＩ」、日産化学工業社製シリカゾル「ＭＥＫシリーズ」は光重合性ウレタンアクリレート組成物への分散性が優れる点で上記（Ｂ）フィラーとして好ましい。
【００６０】
本発明において本発明の（Ｂ）フィラーの配合割合は適宜決定される。好ましくは、上記（Ａ）光重合性ウレタンアクリレート混合物と上記（Ｂ）フィラーとの合計１００重量部あたり、上記（Ａ）光重合性ウレタンアクリレート混合物が６０重量部以上１００重量部以下、上記（Ｂ）フィラーが０重量部以上４０重量部以下の割合で存在する。より好ましくは、（Ａ）光重合性ウレタンアクリレート混合物と上記（Ｂ）フィラーとの合計１００重量部あたり、上記（Ａ）光重合性ウレタンアクリレート混合物が６０重量部以上９０重量部以下、上記（Ｂ）フィラーが１０重量部以上４０重量部以下の割合で存在する。
【００６１】
［（Ｃ）光重合開始剤］
本発明の光重合性ウレタンアクリレート組成物にはさらに（Ｃ）光重合開始剤を含む。上記（Ｃ）光重合開始剤の種類と配合量は光重合性アクリル系ポリマーの光重合において慣用の手法に従い制限されない。本発明の（Ｃ）光重合開始剤としてはＢＡＳＦ社製「ＩＲＧＡＣＵＲＥ」（現在はＩＧＭ  Ｒｅｓｉｎｓ社製「Ｏｍｎｉｒａｄ」として販売されている）他の各種市販品を使用することができる。上記（Ｃ）光重合開始剤としてとしては、例えば、オリゴ｛２−ヒドロキシ−２−メチル−１−フェニルプロパンオン｝等のヒドロキシケトンのポリマー体、１−ヒドロキシジシクロヘキシルフェニルケトン、２−ヒドロキシ−２−メチル−１−フェニルプロパン−１−オン、２，２−ジメトキシ−１，２−ジフェニルエタン−１−オン、１−｛４（２−ヒドロキシエトキシ）フェニル｝２−ヒドロキシ−２−メチル−１−プロパン１−オン、２，４，６−トリメチルベンゾイルジフェニルフォスフインオキサイド、ビス（２，４，６トリメチルベンゾイル）フェニルフォスフインオキサイド等を使用することができる。
【００６２】
［その他の添加剤］
上記光重合性ウレタンアクリレート組成物には上記成分（Ａ），（Ｂ），（Ｃ）に加えて一般的に塗料やフィルムの材料に配合される酸化防止剤、耐候安定剤、調色剤、希釈剤などの添加剤もさらに配合することができる。その配合量は、上記表面保護層の機能を低下させない範囲であれば制限されない。
【００６３】
［表面保護層］
上述の（Ａ）光重合性ウレタンアクリレート混合物と、（Ｂ）フィラーと、（Ｃ）光重合開始剤と、必要に応じて配合され得るその他の添加剤からなる光重合性ウレタンアクリレート組成物の硬化物が本発明の表面保護層を形成する。本発明の表面保護層はアクリル樹脂製基材フィルムの片面に積層されている。
【００６４】
［アクリル樹脂製基材フィルム］
本発明で用いるアクリル樹脂製基材フィルムは、アクリル樹脂を主体とする単層あるいは多層のフィルムあるいはシートである。上記アクリル樹脂製基材フィルムを構成するアクリル樹脂としては自動車内外装部品の材料として公知のものを制限なく使用することができる。このようなアクリル樹脂製基材フィルムとして例えば三菱ケミカル社製「アクリプレン（登録商標）」、カネカ社製造「サンデュレン」、クラレ社製「パラピュア」「コモグラス」などを用いることができる。
【００６５】
［改質フィルム］  
本発明のアクリル樹脂製基材フィルムの厚みは特に限定されないが、通常は１００μｍ以上５００μｍ以下であり、好ましくは２００μｍ以上４００μｍ以下である。このようなアクリル樹脂製基材フィルムの片面に上記溶液状の上記光重合性ウレタンアクリレート組成物を通常は１μｍ以上３０μｍ以下、好ましくは１μｍ以上２０μｍ以下の塗膜厚が得られるように塗布し、最終的に上記溶液状の上記光重合性ウレタンアクリレート組成物の硬化物が一般的には１μｍ以上３０μｍ以下、好ましくは１μｍ以上２０μｍ以下の表面保護層として上記アクリル樹脂製基材フィルムの片面に形成される。
【００６６】
上記表面保護層の形成において、はじめに、上述の（Ａ）光重合性ウレタンアクリレート混合物と、（Ｃ）光重合開始剤とを含み、さらに必要に応じて（Ｂ）フィラーを含む光重合性ウレタンアクリレート組成物を必要に応じて溶媒で希釈して得られる溶液が調整される。次にこの溶液を上記アクリル樹脂製基材フィルムの片面に塗布し、さらに適度な条件で乾燥後、塗布面に紫外線などの光エネルギー線を照射して上記光重合性ウレタンアクリレート組成物を硬化させる。こうして本発明の改質フィルムが得られる。
【００６７】
上記光重合性ウレタンアクリレート組成物の希釈方法、溶液状の上記光重合性ウレタンアクリレート組成物の塗布方法、上記光エネルギー線の照射条件、上記光重合性ウレタンアクリレート組成物の硬化物の乾燥方法は、光重合性塗料の取扱のための公知の条件から適宜選択される。
【００６８】
本発明の改質フィルムの表面保護層側では、本発明の表面保護層に由来する防汚性、撥水性、耐久性、耐薬品性、耐日焼け止めクリーム性の全てがバランスよく発現する。しかも本発明の改質フィルムは比較的複雑形状にも適している。このような本発明の改質フィルムは自動車内外装部品の表面改質に有効である。
【００６９】
［自動車内外装部品の製造］
本発明の自動車内外装部品は、表面の少なくとも一部を本発明の改質フィルムで被覆された自動車内外装部品である。本発明の自動車内外装部品を製造する方法としては、上記改質フィルムにプラスチックを主体とする自動車内外装部品材料を所定の形状で密着することのできる方法を制限なく用いることができる。例えば、上記改質フィルムを金型内に配置しておき、射出成形にて樹脂を充填するフィルムインサート成形、ラミネートインジェクションプレス成形、上記改質フィルムを予備成形した後金型内に配置し、射出成形にて樹脂を充填するフィルムインモールド成形、これら成形方法に二色成形、サンドイッチ成形などを組み合わせた方法などがあげられる。
【００７０】
本発明の改質フィルムは自動車内外装部品の全般に有効である。本発明の改質フィルムを用いて、例えばインストルメントパネル、シート、コンソールボックス、サンバイザー、ピラートリム、ドアトリム、ラジエータグリル、エンブレム、各種ガーニッシュ、ホイールキャップ、グリルイルミネーション、車内外のカバー類などの各種自動車内外装部品を製造することができる。このような本発明の自動車外装部品として特に価値が高いものは、人が手指で触る頻度が高い環境下で使用されるために防汚性、撥水性、耐久性、耐薬品性、耐日焼け止めクリーム性の全てが求められる、インストルメントパネル、エンブレム、ラジエータグリル、各種ガーニッシュである。
【実施例】
【００７１】
以下の手順で本発明の改質フィルムを製造した。
［γ−メタクリロキシプロピルヘプタ（トリフルオロプロピル）−Ｔ８−シルセスキオキサンの合成］
還流冷却器、温度計および滴下漏斗を取り付けた内容積１Ｌの４つ口フラスコに、トリフルオロプロピルトリメトキシシラン（１００ｇ）、ＴＨＦ（５００ｍＬ）、脱イオン水（１０．５ｇ）および水酸化ナトリウム（７．９ｇ）を仕込み、マグネチックスターラーで攪拌しながら、室温からＴＨＦが還流する温度までオイルバスにより加熱した。還流開始から５時間撹拌を継続して反応を完結させた。その後、フラスコをオイルバスから引き上げ、室温で１晩静置した後、再度オイルバスにセットし固体が析出するまで定圧下で加熱濃縮した。【００７２】
析出した生成物を、孔径０．５μｍのメンブランフィルターを備えた加圧濾過器を用いて濾取した。次いで、得られた固形物をＴＨＦで１回洗浄し、減圧乾燥機にて８０℃、３時間乾燥を行い、７４ｇの無色粉末状の固形物を得た。【００７３】
還流冷却器、温度計及び滴下漏斗を取り付けた内容積１Ｌの４つ口フラスコに、得られた固形物（６５ｇ）、ジクロロメタン（４９１ｇ）、トリエチルアミン（８．１ｇ）を仕込み、氷浴で３℃まで冷却した。次いでγ−メタクリロキシプロピルトリクロロシラン（２１．２ｇ）を添加し、発熱が収まったことを確認して氷浴から引き上げ、そのまま室温で一晩熟成した。イオン交換水で３回水洗した後、ジクロロメタン層を無水硫酸マグネシウムで脱水し、濾過により硫酸マグネシウムを除去した。ロータリーエバポレータで粘調な固体が析出するまで濃縮し、メタノール２６０ｇを加えて粉末状になるまで攪拌した。５μｍの濾紙を備えた加圧濾過器を用いて粉体を濾過し、減圧乾燥器にて６５℃、３時間乾燥を行い、４１．５ｇの無色粉末状固体を得た。得られた固体のＧＰＣ、１Ｈ−ＮＭＲ測定を行い、下記式（５）で表されるγ−メタクリロキシプロピルヘプタ（トリフルオロプロピル）−Ｔ８−シルセスキオキサンの生成を確認した。【００７４】
【化１２】
2019073953.tif 000013
【００７５】
［（ａ４-１）γ−メタクリロキシプロピルヘプタ（トリフルオロプロピル）−Ｔ８−シルセスキオキサンに由来する単位を有する光重合性アクリレートオリゴマーの製造］
還流冷却器、温度計および滴下ロートを取り付けた内容積２００ｍＬの四つ口フラスコに、上述の方法で得られたγ−メタクリロキシプロピルヘプタ（トリフルオロプロピル）−Ｔ８−シルセスキオキサンを３６．６５ｇ、メチルメタクリレート（ＭＭＡ）を１８．３３ｇ、２−ヒドロキシエチルメタクリレート（ＨＥＭＡ）を２７．４９ｇ、片末端メタクリロキシ基変性ジメチルシリコーン（ＦＭ−０７２１、分子量約６，３００）を９．１６ｇ、２−ブタノン（ＭＥＫ）を１０６．４ｇ導入し、窒素シールした。９５℃に保ったオイルバスにセットして還流させ、１０分間脱酸素を行った。次いで０．７０ｇの２，２Ｔ
−アゾビスイソブチロニトリル（ＡＩＢＮ）と０．０８ｇのメルカプト酢酸（ＡｃＳＨ）を７．０ｇのＭＥＫに溶解させた溶液を導入し、還流温度に保ったまま重合を開始した。３時間重合した後、０．７０ｇのＡＩＢＮを７．０ｇのＭＥＫに溶解させた溶液を導入し、さらに５時間重合を継続した。重合終了後、重合液に変性アルコール（ソルミックスＡＰ−１、日本アルコール販売（株）製）を６５ｍＬ加えた後、１３００ｍＬのソルミックスＡＰ−１に注ぎ込んで重合体を析出させた。上澄みを除去し、減圧乾燥（４０℃、３時間、７０℃、３時間）して生成物を分離した。【００７６】
還流冷却器、温度計およびセプタムキャップを取り付けた内容積２００ｍＬの四つ口フラスコに、生成物を１５．０ｇ、ＭＥＨＱを０．０１５ｇ、ＤＢＴＤＬを０．０２６３ｇ、酢酸エチルを１３０ｇ導入し、窒素シールした。４８℃に保ったオイルバスにセットし、昇温した。次いで液温が４５℃になったところで、アクリロイルオキシエチルイソシアネート（ＡＯＩ、昭和電工（株）製）１５．９ｇを導入し、反応を開始した。６時間反応した後、室温まで冷却してＭｅＯＨ１０．０ｇを導入して反応を終了した。反応終了後、反応液にソルミックスＡＰ−１を６５ｍＬ加えた後、１３００ｍＬのソルミックスＡＰ−１に注ぎ込んで反応物を析出させた。上澄みを除去し、減圧乾燥（４０℃、３時間、７０℃、３時間）させて１１．８ｇのγ−メタクリロキシプロピルヘプタ（トリフルオロプロピル）−Ｔ８−シルセスキオキサン単位を含み側鎖にアクリロイル基を有する重合体を得た。この重合体のＧＰＣ分析により求めた重量平均分子量は４５，０００、分子量分布は１．７であった。【００７７】
［光重合性ウレタンアクリレート組成物の調整］
紫外線硬化型ウレタンアクリルポリマー（ａ１）として大成ファインケミカル社製紫外線硬化型ウレタンアクリルポリマー「８ＢＲ−６００」を用いた。多官能アクリレート化合物（ａ２）として日本化薬社製６官能アクリレート化合物「ＫＡＹＡＲＡＤ  ＤＰＣＡ-１２０」を用いた。フッ素含有光重合性アクリル化合物（ａ３）としてＤＩＣ社製「メガファックＲＳ７５」を用いた。フルオロシルセスキオキサン誘導体に由来する単位を有する光重合性アクリレートオリゴマー（ａ４）として上述のγ−メタクリロキシプロピルヘプタ（トリフルオロプロピル）−Ｔ８−シルセスキオキサン単位を含み側鎖にアクリロイル基を有する重合体を用いた。フィラー（Ｂ）として日産化学工業社製シリカゾル「ＭＥＫ−ＳＴ−ＵＰ」を用いた。（Ｃ）光重合開始剤としてＩＧＭ  Ｒｅｓｉｎｓ社製「Ｏｍｎｉｒａｄ１２７」を使用した。さらに希釈剤としてイソプロピルアルコール（ＩＰＡ）を用いた。上記成分（ａ１）、（ａ２）、（ａ３）、（ａ４）、（Ｂ）、（Ｃ）を表１に示すように選択して各成分を表１に示す量比で混合し、これら成分が良好に分散した光重合性ウレタンアクリレート組成物を２５重量％の濃度で含む塗工液を得た。【００７８】
［改質フィルムの製造］
３００μｍ厚みのアクリル樹脂製基材フィルム（クラレ社製アクリル樹脂シート「コモグラス」）の片面に、上述のそれぞれの塗工液をＲ．Ｄ．Ｓ．Ｗｅｂｓｔｅｒ社製ワイヤーバーコーターＮｏ．３０を用いて塗布し、８０℃で１分間乾燥した。その後、アイグラフィックス株式会社製  ８ｋＷ×１灯用  紫外線硬化用コンベア装置  ＥＳＣ−８０１Ｇ１型を用いて、積算光量：１０００ｍＪ／ｃｍ２で光重合性コーティング液を硬化させた。こうしてアクリル樹脂製基材フィルムの片面上に厚み１１μｍの光重合性ウレタンアクリレート組成物の硬化物からなる表面保護層が形成された７種類の改質フィルムが得られた。【００７９】
［改質フィルムの評価］
上記７種類の改質フィルムを以下の観点・方法で評価した結果を表１に示す。【００８０】
（１）撥油性
得られた改質フィルムの表面保護層の市販の黒色油性インキに対する撥油性を評価した。得られた改質フィルムの表面保護層の表面にＳｈａｒｐｉｅ製マジックペンで線を描いた時の黒色油性インキの撥かれる程度を以下の基準で判定した。【００８１】
＋：インキが撥かれインキの軌跡が点状に見える。【００８２】
−：インキが撥かれずインキの軌跡が線状に見える。
（２）防汚性
上記（１）撥油性テストで表面保護層に付着したインキの軌跡を不織布（小津産業社製ダスパーＫ−３）で１往復擦った時のインキの除去容易性を以下の基準で判定した。【００８３】
＋：インキが完全に拭き取れインキ跡が残らなかった。【００８４】
−：インキが完全に拭き取れずインキ跡が残った。【００８５】
（３）撥水性
得られた改質フィルムから切り取った２０ｍｍ×９０ｍｍのテスト片を、２５ｍｍ×１００ｍｍのステンレス板にアクリル樹脂製基材フィルム側が密着するように貼り付けた。この状態で改質フィルムの上面（表面保護層表面）の水接触角を、窒素・りん測定用蒸留水（関東化学社製）をプローブ水として自動接触角計ＤＭｓ-４００（協和界面科学社製）で測定した。水接触角が９５°以上が好ましく、より大きな水接触角はより高い撥水性を示す。【００８６】
（４）日焼け止めクリーム耐性
得られた改質フィルムから切り取った５０ｍｍ×５０ｍｍのテスト片の表面保護層上に市販の日焼け止めクリーム（Ｎｅｕｔｒｏｇｅｎａ  ＵＬＴＲＡ  ＳＨＥＥＲ  ＳＵＮＳＣＲＥＥＮ  ＳＰＦ４５）を０．５ｇ／１００ｃｍ２の量で均一厚みに塗布した。日焼け止めクリームが付着した面に白布を２枚、さらにアルミ板を重ね、アルミ板の上から５００ｇの重りを置いた。この状態で改質フィルムを含むテスト物全体を５５℃の恒温槽中で４時間静置加熱した。加熱後、重り、アルミニウム板、白布を取り除いた。中性洗剤を染み込ませた不織布で表面保護層をこすって表面保護層に付着した日焼け止めを除去した。  日焼け止めクリームが除去された表面保護層の状態を以下の基準で判定した。【００８７】
＋：日焼け止めクリーム塗布前の状態と同じで変質や変形は観察されない。【００８８】
−：日焼け止めクリームの跡や溶解斑などが観察され変質や変形が認められた。【００８９】
（５）虫よけスプレー耐性
得られた改質フィルムから切り取った５０ｍｍ×５０ｍｍのテスト片の表面保護層上に市販の虫よけスプレー（ＯＦＦ！  Ｄｅｅｐ  Ｗｏｏｄｓ（登録商標）Ｓｐｏｒｔｓｍａｎ  ｗｉｔｈ  ２５％  ＤＥＥＴ）０．０５ｇを均一に撒布した。虫よけスプレーが付着した面に白布を２枚、さらにアルミ板を重ねた。この状態で改質フィルムを含むテスト物全体を室温（２３℃）で２４時間静置した。この後、アルミニウム板と白布を取り除いた。この時の表面保護層の状態を以下の基準で判定した。【００９０】
＋：虫よけスプレー接触前の状態と同じで変質や変形は観察されない。【００９１】
−：虫よけスプレーの跡や溶解斑などが観察され変質や変形が認められた。【００９２】
（６）表面硬度
ＪＩＳ  Ｋ  ５６００に準拠した鉛筆硬度測定により表面保護層の硬度を測定した。【００９３】
（７）透明性
得られた改質フィルムの全光線透過率（％）を測定した。【００９４】
（８）耐擦傷性
得られた改質フィルムから切り取った１２０ｍｍ×７０ｍｍのテスト片のヘイズ（Ｈ１）を日本電色工業（株）製のヘーズメーターＮＤＨ−５０００型を用いて測定した。ヘイズＨ１を測定したテスト片を（株）井元製作所社製ＩＭＣ−１５５７型耐摩耗試験器Ｃに設置し、その表面保護層を磨耗処理した。摩耗条件は＃００００のスチールウール使用、荷重４００ｇ、１５往復とした。摩耗処理後のテスト片のヘイズ（Ｈ２）を摩耗処理前のヘイズＨ１の測定と同じ方法で測定した。Ｈ１とＨ２の値から下記式に示す透明性変化度（ΔＨ）を求めた。ΔＨが小さいほどより高い耐擦傷性を示す。【００９５】
ΔＨ＝｜Ｈ１−Ｈ２｜【００９６】
（９）成形性
改質フィルムを成形部材の一部に用いて自動車内外装部品を成形する工程を想定し、ひし形の線条を有する半球状の金型を用い改質フィルムの面積が２００％に拡張する条件で改質フィルムをドーム状薄型形状に真空・圧空成形した。得られたドーム状の改質フィルムの表面保護層を目視観察し、改質フィルムの真空・圧空成形性を以下の基準で判定した。【００９７】
＋：表面保護層が金型形状に合致する。【００９８】
−：表面保護層に金型形状に合致しない異常形状が観察される。【００９９】
図１は実施例１の改質フィルムから得られたドーム状成形体の表面を示す。金型形状によく合致したひし形の線条が成形体表面に再現されている。線条のない部分は滑らかな曲面を形成している。【０１００】
図２は比較例２の改質フィルムから得られたドーム状成形体の表面を示す。表面全体に凹凸やしわ、クラックが発生している。【０１０１】
【表１】
2019073953.tif 000014
【０１０２】
表１に示されるように、実施例１、実施例２、実施例３で製造した改質フィルムは撥油性、防汚性、撥水性、日焼け止めクリーム耐性、虫よけスプレー耐性、高い表面硬度、透明性、成形性をバランスよく備え、自動車内外装部品の表面保護部材として適している。【０１０３】
これに対して表面保護層の材料を変更した比較例１、比較例２、比較例３、比較例４で製造された改質フィルムは撥油性、防汚性、撥水性、日焼け止めクリーム耐性、虫よけスプレー耐性、表面硬度、透明性、成形性のいずれか１つ以上が大きく損なわれており、自動車内外装部品の表面保護部材としての実用性に欠ける。【０１０４】
このように本発明では厳選した原料から製造された表面保護層を適切な基材フィルム上に配置することによって初めて実用性の高い自動車内外装部品用表面改質フィルムを得ることができた。
【産業上の利用可能性】
【０１０５】
本発明の改質フィルムは撥油性、防汚性、撥水性、日焼け止めクリーム耐性、虫よけスプレー耐性、高い表面硬度、透明性・透明性、成形性をバランスよく備える。このような本発明の改質フィルムは高い機能性とデザイン性が求められる自動車内外装部品を代表とする成形品、例えばインストルメントパネル、エンブレム、ラジエータグリル、各種ガーニッシュなどの表面保護部材として有用である。本発明により近年のより高度化した要求に耐え得る自動車内外装部品を製造することができると期待される。
【図１】
2019073953.tif 000019
【図２】
2019073953.tif 000020
【国際調査報告】
2019073953.tif 000021
2019073953.tif 000022
2019073953.tif 000023